(57)【要約】【課題】  製造効率が高く、優れた寸法安定性、耐水性、耐傷性及び靭性（耐衝撃性）を有する硬質繊維板を製造できる硬質繊維板の製造方法を提供する。【解決手段】  鉱物質繊維を含む繊維３５〜７０重量％と、無機粉状体２５〜５５重量％と、結合剤５〜２５重量％とを必須成分とするスラリーを湿式抄造及び乾燥して比重０．３〜０．９のセミキュアマットを得、前記セミキュアマットの両面に、樹脂率１０〜５０％の樹脂水溶液を片面につき３００ｇ／ｍ２以上含浸させた後、両面に厚さ０．２〜１ｍｍのシートを積層し、熱圧プレスで前記シートを一体化するとともに、比重１．２〜１．７、厚さ２〜６ｍｍに圧締する。【選択図】なし【特許請求の範囲】
【請求項１】
鉱物質繊維を含む繊維３５〜７０重量％と、無機粉状体２５〜５５重量％と、結合剤５〜２５重量％とを必須成分とするスラリーを湿式抄造及び乾燥して比重０．３〜０．９のセミキュアマットを得、
前記セミキュアマットの両面に、樹脂率１０〜５０％の樹脂水溶液を片面につき３００ｇ／ｍ２以上含浸させた後、両面に厚さ０．２〜１ｍｍのシートを積層し、熱圧プレスで前記シートを一体化するとともに、比重１．２〜１．７、厚さ２〜６ｍｍに圧締することを特徴とする硬質繊維板の製造方法。
【請求項２】
前記セミキュアマットの両面に、樹脂率１０〜５０％の樹脂水溶液を含浸させた後、さらに、その両面に、樹脂率４０〜６０％の樹脂水溶液を片面につき２００ｇ／ｍ２以下塗布し、前記シートを積層することを特徴とする請求項１に記載の硬質繊維板の製造方法。
【請求項３】
前記シートの内少なくとも１枚が、厚さ０．２〜１ｍｍの木質単板であることを特徴とする請求項１または２に記載の硬質繊維板の製造方法。
【請求項４】
前記熱圧プレスした後、さらに、表面に化粧加工を施すことを特徴とする請求項１ないし３のいずれか１項に記載の硬質繊維板の製造方法。
【発明の詳細な説明】
【技術分野】
【０００１】
本発明は、硬質繊維板の製造方法に関する。
【背景技術】
【０００２】
従来、建築用の板材としては、木質合板やＭＤＦが用いられている。しかし、木質合板は、表面に傷が付きやすく、ＭＤＦは、熱や水に対する寸法安定性が悪い。このため、嵌合した実部に目隙（床材の収縮によって目地巾が大きくなった状態）が生じたり、床材の膨張により実部を突き合わせた部分が持ち上がるピックアップと呼ばれる現象が生じたりするという問題があった。
【０００３】
本発明の出願人は、これらの問題を解決すべく、優れた寸法安定性、耐水性、耐傷性及び靭性（耐衝撃性）を有する硬質繊維板の製造方法を特許出願（特許文献１及び２）している。これらの硬質繊維板の製造方法では、セミキュアマットに樹脂水溶液を含浸させてから熱圧プレスをしているので、セミキュアマット表面の樹脂水溶液によって、硬質繊維板が熱圧プレスの熱板に張り付き、製造効率が悪くなることがあった。このため、樹脂水溶液が張り付かないような剥離シートを熱圧プレスの熱板の表面に貼着したり、あるいは、樹脂水溶液に剥離剤を添加する必要がある。
【０００４】
しかしながら、高温高圧のプレスをしても全く樹脂が貼り付かないような剥離シートは見当たらず、一方、剥離剤を使用すると、得られた硬質繊維板に化粧シートを貼着する場合など、硬質繊維板に接着剤を使用する際に、接着剤の種類によっては接着不良を起こす問題があった。
【特許文献１】特願２００３−９５４４４
【特許文献２】特願２００３−１１６９７５
【発明の開示】
【発明が解決しようとする課題】
【０００５】
そこで、本発明は、製造効率が高く、優れた寸法安定性、耐水性、耐傷性及び靭性（耐衝撃性）を有する硬質繊維板を製造できる硬質繊維板の製造方法を提供することを課題とする。
【課題を解決するための手段】
【０００６】
本発明にかかる硬質繊維板の製造方法は、鉱物質繊維を含む繊維３５〜７０重量％と、無機粉状体２５〜５５重量％と、結合剤５〜２５重量％とを必須成分とするスラリーを湿式抄造及び乾燥して比重０．３〜０．９のセミキュアマットを得、前記セミキュアマットの両面に、樹脂率１０〜５０％の樹脂水溶液を片面につき３００ｇ／ｍ２以上含浸させた後、両面に厚さ０．２〜１ｍｍのシートを積層し、熱圧プレスで前記シートを一体化するとともに、比重１．２〜１．７、厚さ２〜６ｍｍに圧締する。
【０００７】
本発明によれば、シートが、セミキュアマットから染み出した樹脂水溶液を遮断して熱圧プレスの熱板に接触させない。このため、従来の製造方法のように熱圧プレスによって得られる硬質繊維板が熱板に張り付くことがなく、製造効率が低下しない。
【０００８】
また、本発明にかかる硬質繊維板の製造方法において、前記セミキュアマットの両面に、樹脂率１０〜５０％の樹脂水溶液を含浸させた後、さらに、その両面に、樹脂率４０〜６０％の樹脂水溶液を片面につき２００ｇ／ｍ２以下塗布し、前記シートを積層してもよい。
【０００９】
本実施形態によれば、セミキュアマットの表面に塗布した高濃度の樹脂水溶液によって、シートを強固に接着できるとともに、セミキュアマットの表層及びシートに高濃度の樹脂を含浸させて強化できるので、耐傷性に優れた硬質繊維板が得られる。
【００１０】
また、本発明にかかる硬質繊維板の製造方法において、前記シートの内少なくとも１枚が、厚さ０．２〜１ｍｍの木質単板であってもよい。
【００１１】
本実施形態によれば、木質単板の高い曲げ強度を備えた硬質繊維板を製造するとともに、硬質繊維板に木質単板の美観を付与できる。
【００１２】
また、本発明にかかる硬質繊維板の製造方法において、前記熱圧プレスした後、さらに、表面に化粧加工を施してもよい。
【００１３】
本実施形態によれば、美観においてより一層優れた硬質繊維板を製造できる。
【発明の効果】
【００１４】
以上のように、本発明によれば、優れた寸法安定性、耐水性、耐傷性及び靭性（耐衝撃性）を有する硬質繊維板を高効率で製造できる。
【発明を実施するための最良の形態】
【００１５】
以下に、本発明の実施形態である硬質繊維板の製造方法を説明する。先ず、鉱物質繊維を含む繊維と、無機粉状体と、結合剤とを水中に投入し、これに撥水剤、消泡剤及び顔料等の添加剤を加え攪拌し、次いで、凝集剤等の補助添加剤を加えて固形分率が数％のスラリーを得る。さらに、このスラリーを長網式又は丸網式の抄造機で抄造して脱水し、熱風通風ドライヤーで乾燥させてセミキュアマットを得る。なお、乾燥させる前に、仮圧締（８０〜１１０℃、０．５〜０．７ＭＰａ、３０〜１５０秒）を行うと、セミキュアマットの剛性が上がり、ハンドリング性が向上する。
【００１６】
次に、セミキュアマットの表裏両面に、樹脂率が１０〜５０％の樹脂水溶液を片面につき３００ｇ／ｍ２以上塗布した後、両面にシートを積層する。次いで、１５０〜２５０℃、１〜３ＭＰａ、５〜２０分程度のプレススケジュールで熱圧プレスすることにより、両面にシートを一体化した、平均比重１．２〜１．７、厚さ２〜６ｍｍの硬質繊維板が得られる。このとき、シートを積層する前に、セミキュアマットの表裏両面に、さらに、４０〜６０％の高濃度の樹脂水溶液を少量塗布することが好ましい。高濃度の樹脂水溶液は、浸透性は良くないが、表裏に塗布してセミキュアマットの表層により多くの樹脂を含浸させることにより、得られる硬質繊維板の剛性をより高くできるとともに、シートに樹脂を含浸させて耐傷性を高められるからである。
【００１７】
熱圧プレスをする前に、０．２〜０．５ＭＰａ程度の圧力で数十秒〜２分程度の予備乾燥プレスを行った後、２〜３ＭＰａの熱圧プレスを行ってもよい。予備乾燥プレスを行えば、熱圧プレスにおいて、過剰な樹脂水溶液がセミキュアマットの端面から染み出してバリを生じることを防止できるからである。また、セミキュアマット中の水分を予め蒸発させて取り除くので、短時間の熱圧プレスでも水蒸気が残留せず、プレス圧力の除去とともに、水蒸気が瞬間的に膨張して硬質繊維板を破裂することがないからである。このような、熱圧プレスには面均一なプレスが必要であるので、単段のバッチ式または多段のバッチ式熱圧プレス機が好ましい。熱圧プレスによる圧締時の熱板の間の距離は、セミキュアマットの両側に、所定の厚みのディスタンスバーを配置することによって決定できる。
【００１８】
スラリーに配合する鉱物質繊維としては、例えば、ロックウール、スラグウール、ミネラルウール、ガラスウール、ガラス繊維等が挙げられ、これらを単体で、あるいは、複数を混合して用いる。また、繊維には耐熱性の有機繊維を含むことができ、有機繊維としては、例えば、ナイロン繊維、ビニロン繊維、テトロン繊維、ポリアミド繊維、ポリプロピレン繊維、ポリエチレンテレフタレート繊維、ポリエステル繊維、ポリウレタン繊維、ポリエチレン繊維、各種ゴム繊維及び木繊維等の２００℃でも溶融しない繊維が挙げられ、これらを単体で、あるいは、複数を混合して用いる。
【００１９】
有機繊維と鉱物質繊維とは、合計して３５〜７０重量％、好ましくは４５〜６０重量％となる範囲で配合する必要がある。これは、有機繊維と鉱物質繊維との合計量が３５％未満であると、抄造したときにマット切れを起こしやすくなるとともに、脱水及び乾燥して得られたセミキュアマットの曲げ強度が非常に弱くなり、セミキュアマットのハンドリングが難しくなるからである。また、有機繊維と鉱物質繊維との合計量が７０重量％を超えると、相対的に添加される結合剤及び無機粉状体の添加量が少なくなるため、熱圧プレスしたときに密度が上がり難く、硬質繊維板の強度が不足するからである。
【００２０】
鉱物質繊維は硬質繊維板の剛性を高める働きがあり、一方、有機繊維は硬質繊維板に靭性を付与する働きがある。有機繊維を一定重量添加した場合に、有機繊維が太くて長いほど靭性は高くなるが、細く短い有機繊維はあまり靭性に寄与しない。一方、細くて長い繊維は抄造しにくく、太くて短い繊維は、抄造適性がよい。従って、強度と抄造適正との両方を考慮して、最適な太さと長さとを決定する必要がある。抄造適正については、鉱物質繊維、結合剤、有機繊維及び無機粉状体の配合比により、微妙に異なるが、有機繊維は、長さ１〜５ｍｍ、太さは０．５〜４０デニール程度（１デニールは９００００メートルで１グラムの重量を持つ太さ）が好ましい。より好ましくは、長さ２〜３ｍｍ、太さ０．８〜２０デニール程度の有機繊維を使用するとよい。また、有機繊維の配合量が少ないと、硬質繊維板は硬くて脆い板となる。一方、有機繊維の配合量が多いと、スラリーの抄造時に凝集不良を起こし、密度が不均一になるとともに、相対的に鉱物質繊維の添加量が少なくなるため、硬質繊維板の剛性が不足する。このため、１５重量％以下の有機繊維を配合することにより、硬質繊維板に木材のような靭性を与えることが好ましい。
【００２１】
無機粉状体としては、比重の重い炭酸カルシウム、酸化アルミ、硫酸バリウム、バーミキュライト等や、比重の軽いシラス発泡体、シリカフラワー、ガラス発泡体等が挙げられ、これらを単体で、あるいは、複数を混合して用いることができる。
【００２２】
無機粉状体は、２５〜５５重量％となる範囲で配合する必要がある。これは、無機粉状体は、硬質繊維板を製造する過程で得られるセミキュアマットの強度に大きく寄与し、無機粉状体が２５重量％未満であると、得られたセミキュアマットの曲げ強度が弱くなり、セミキュアマットのハンドリングが困難になる。一方、無機粉状体が５５重量％を越えると、相対的に添加される鉱物質繊維の添加量が少なくなり、得られたセミキュアマットを、高温高圧条件下で熱圧プレスしても、密度が上がり難いからである。
【００２３】
特に、シラス発泡体、シリカフラワー、ガラス発泡体等の比重の軽い無機粉状体は、２重量％以下とすることが好ましい。これは、無機粉状体は、比重調整の役目も果たし、硬質繊維板を重くするためには比重の重いものを使用し、軽くするためには比重の軽いものを使用する。比重の軽い無機粉状体を多量に使用すると、硬質繊維板に必要な均質性と耐久性とを損なうおそれがあるためである。また、着色顔料を無機粉状体の一部として使用して、硬質繊維板に着色を行うこともできる。
【００２４】
結合剤としては、例えばメラミン樹脂、フェノール樹脂、エポキシ樹脂、イソシアネート樹脂、ポリビニールアルコール、アクリルエマルジョン又は酢酸ビニールエマルジョン又はこれらの変性物、澱粉（コーンスターチ等）、大豆粉、小麦粉等が挙げられ、これらを単体で、あるいは、複数を混合して用いる。
【００２５】
結合剤は、５〜２５重量％の範囲での配合する必要がある。これは、配合量が５重量％未満であると、セミキュアマットが強度不足を生じ、添加量が２５重量％を超えると、相対的に鉱物質繊維の添加量が少なくなり、特に、曲げ強度が弱くなるためである。
【００２６】
また、結合剤の中で、ポリビニールアルコール、アクリルエマルジョン又は酢酸ビニールエマルジョン又はこれらの変性物、澱粉、大豆粉、小麦粉、イソシアネート樹脂等の低温で反応するものは、スラリーを抄造、脱水、乾燥させて得られたセミキュアマットの曲げ性能を向上させ、ハンドリング性を向上させることが可能である。しかし、結合材の添加量が多くなると、最終的に得られる床材の寸法安定性が悪くなる。このため、低温で反応する結合剤の使用量は５重量％以下であることが望ましい。高温で反応する結合剤は、セミキュアマットを得る際の８０℃〜１１０℃の熱では完全に硬化せず、セミキュアマットを１５０〜２５０℃の高温高圧下における熱圧プレスで完全に硬化することにより、最終的に得られる硬質繊維板に優れた寸法安定性を与える。従って、セミキュアマットのハンドリング性を上げるために低温で反応する結合剤と、最終的に得られる硬質繊維板の強度及び耐水性を向上させるために高温で反応する結合剤との少なくとも２種類を併用することが望ましい。
【００２７】
樹脂水溶液は、ビニールウレタン系、フェノールエマルジョン、アクリルエマルジョン又は酢酸ビニールエマルジョン又はラテックスエマルジョン及びこれらの変性物等の水溶液が挙げられ、これらを単体で、あるいは、複数を混合して用いる。これらの樹脂は、硬質繊維板に耐水性を付与する働きを有している。
【００２８】
セミキュアマットに含浸させる樹脂水溶液は、１０〜５０重量％、特に、１５〜４０重量％に調整することが好ましい。樹脂率が１０重量％未満であると、含浸させた樹脂水溶液による寸法安定性及び耐傷性の向上効果を期待できず、樹脂率が５０重量％を超えると、樹脂水溶液の浸透性が低下するからである。樹脂水溶液の中でも、ラテックスエマルジョンは、硬質繊維板の曲げ強度を向上させるので、他の樹脂と少量（５〜２５重量％）混合して使用することが好ましい。ただし、添加量が多くなると、サンダー適性が悪くなるため、２５重量％を超える添加量は好ましくない。また、サンダー適性を向上させるために、メラミン樹脂、フェノール樹脂、エポキシ樹脂等の硬質樹脂（５〜２５重量％）を添加してもよい。ただし、これらの樹脂の添加量が多すぎると、硬くて脆い性質となり、好ましくない。さらに、ロールプレスによる樹脂水溶液の内部への均一拡散の効果を高めるために、樹脂水溶液の浸透性を上げることを目的として浸透剤（界面活性剤の一種で、水で希釈された樹脂の表面張力を下げ、浸透性を上げる薬剤）を加えてもよい。
【００２９】
以上のような浸透し易い樹脂水溶液を過剰に含浸させると、熱圧プレスにおいて、セミキュアマットの端面から流れ出して硬質繊維板の周辺で硬化してバリとなるため、所望の厚さと比重に応じた量を含浸させる必要がある。例えば、厚さ６ｍｍ、平均比重０．４のセミキュアマットを熱圧プレスにより３ｍｍに圧締する場合、表裏両面から含浸される樹脂水溶液の量が両面合計で８００ｇ／ｍ２を超えるとバリが発生し始め、１２００ｇ／ｍ２を超えると多量のバリとなってしまう。従って、厚さ６ｍｍ、平均比重０．４のセミキュアマットの場合、表裏両面それぞれに４００〜６００ｇ／ｍ２（両面合計で８００〜１０００ｇ／ｍ２）ずつ樹脂水溶液を塗布するのが望ましい。
【００３０】
前記以上の樹脂水溶液を塗布し、バリを発生させない方法として、熱圧プレスする前に予備乾燥プレスを行う方法がある。これは、例えば、６ｍｍ厚さ、比重０．４のセミキュアマットに樹脂率１５％の樹脂水溶液を片面８００ｇ／ｍ２（両面トータルで１６００ｇ／ｍ２）塗布した場合、いきなり１９０℃、１．５ＭＰａの圧力をかけて押し潰すと、過剰な樹脂水溶液が流れ出して多量のバリが発生してしまうからである。しかし、０．２〜０．５ＭＰａ程度の圧力でセミキュアマットを押し潰さずに、１分程度、予備乾燥プレスを行って過剰な水分を蒸発させた後、２〜３ＭＰａ程度の圧力で熱圧プレスを行うと、バリの発生を大幅に抑えることができる。また、水蒸気の残留による硬質繊維板の破裂の防止にもなり好ましい。ただし、予備乾燥プレスせずに熱圧プレスする場合には圧力１．５ＭＰａで圧締できる条件でも、予備乾燥プレスを行うと、熱圧プレスには２〜３ＭＰａ程度の高い圧力が必要になることに注意が必要である。
【００３１】
また、セミキュアマットの少なくとも表裏どちらかの表面に凹部又はセミキュアマットを貫通する貫通穴を設けることによっても、バリの発生を大幅に抑制することが可能である。これは、過剰な樹脂水溶液が、凹部又は貫通穴の中に流れ出し、凹部又は貫通穴を埋めるように固まるためである。また、これらの凹部又は貫通穴は、樹脂水溶液が内部に浸透するのを補助する効果もある。ここで、設けた凹部又は貫通穴は、相互の距離が２ｃｍを超えると、浸透補助の効果が薄くなるため、２ｃｍ以下好ましくは１ｃｍ以下の間隔で設けることが望ましい。仮に２ｃｍの距離で凹部又は貫通穴を設けた場合、１０ｃｍ角内に２５個の凹部又は貫通穴を設けることになり、１ｃｍ間隔の場合は、１０ｃｍ角内に約１００個の凹部又は貫通穴を設けることになる。凹部又は貫通穴は平板に設けた多数の針状突起によりバッチ式のプレスで設けてもよいし、回転ロールの表面に設けられた多数の針状突起により連続的に加工してもよい。このようにして設ける凹部の直径を３．０ｍｍ以上にすると、熱圧プレスをした場合に裏面に凹凸が発生してしまうので、凹部は直径３．０ｍｍ以下でなければならない。また、直径１．５ｍｍ以上の凹部になると高温高圧条件下で熱圧プレスをしても凹部が完全には埋まらないので、凹部の直径は、０．５〜１．５ｍｍ程度が好ましい。片面だけに凹部を設けて得た硬質繊維板を床板に使用する場合は、凹部を設けた面を下にして使用するのが望ましく、凹部の深さは、セミキュアマット全体の厚さの半分以上の深さであることが好ましい。凹部を設けた面を表にして使用する場合は、凹部を１．０ｍｍ以下の直径およびセミキュアマットの厚さのほぼ半分の深さにすることが好ましい。これは、熱圧プレスで潰れて容積が小さくなる凹部全体を溢れ出た樹脂が埋め尽くし、外観上は、凹部が認識し難くなるからである。一方、貫通穴の場合は、直径１．５ｍｍ以上の穴になると、熱圧プレスをしても表裏ともに穴が完全には埋まらない。したがって、貫通穴の場合は、直径１．０ｍｍ以下にすることが好ましい。
【００３２】
セミキュアマットの両面に積層するシートは、例えば、アクリル繊維、ガラス繊維、セラミック繊維、シリカファイバー繊維、アラミド繊維、木質単板等が用いられるが、１５０〜２５０℃、１〜３ＭＰａの条件に耐えられる繊維質のシートであれば使用できる。
【００３３】
樹脂水溶液を含浸させたセミキュアマットに、さらに、高濃度の樹脂水溶液を少量、塗布する場合、少量塗布する樹脂水溶液は、樹脂率４０〜６０重量％とする。これは、浸透性を低くすることにより、シートに樹脂を含浸させて耐傷性を向上させながら、樹脂水溶液がシートの表面にまで達しないようにして、熱圧プレス機の熱板に硬質繊維板を付着させないようにするためである。
【００３４】
以上のような条件で得られた硬質繊維板の片面又は両面に、さらに、化粧加工を施してもよい。化粧加工としては、化粧シートの貼着、塗装及びそれらの併用等が挙げられる。化粧シートとしては、色彩や模様を有する突き板、紙、樹脂含浸紙、オレフィンシート、ポリエチレンテレフタレートシート及びこれらの複合品等が挙げられる。塗装としては、例えば、ウレタン塗装、ＵＶ塗装、ＥＢ塗装等が挙げられる。また、化粧シートの上にさらに塗装を施してもよいし、予め塗装を施したシートを硬質繊維板に貼り付けてもよい。さらに、硬質繊維板に直接あるいは化粧シートの上から、Ｖ溝等の溝加工や面取り加工を施した後に塗装してもよい。
【００３５】
前述したように無機粉状体の一部に着色顔料を使用して硬質繊維板の内部の色を、化粧加工した表面の色に近似した色に着色すれば、硬質繊維板の表面に化粧シートを貼り、溝加工を行った後に透明なＵＶ塗装を行った場合にも、表面と溝部の色調に違和感のない硬質繊維板が得られる。また、表面に塗装のみを行った硬質繊維板でも、表面の塗装色と硬質繊維板内部の色とが近似していれば、硬質繊維板の表面に前記塗装の下にまで達する傷が付いた場合でも傷が目立ちにくい。
【実施例】
【００３６】
以下のような板材を実際に製作し、比較試験を行った。
【００３７】
（実施例１）
５０重量％のロックウール（鉱物質繊維）と、４０重量％の炭酸カルシウム（無機粉状体）と、３重量％のスターチと、７重量％の粉体フェノール樹脂とを水中に投入し、固形成分５％のスラリーを得、これに消泡剤を微量添加し、攪拌した。次いで、このスラリーを長網式抄造機で抄造し、さらにサクションポンプで脱水し、含水率５０％の湿潤マットを得た。この湿潤マットを９０℃、０．７ＭＰａ、１分のプレススケジュールで熱圧プレスを行い、ウォーターカッターで１尺×３尺の大きさに切断してから更に２２０℃に調整した熱風ドライヤーで乾燥させ、含水率５％、厚さ６ｍｍ、比重０．４５のセミキュアマットを得た。
【００３８】
このセミキュアマットの両面に、それぞれ、浸透剤を１％添加した樹脂率２５％のアクリルエマルジョン樹脂水溶液５００ｇ／ｍ２ずつをフローコーターで塗布して含浸させた後、両面に厚さ０．２５ｍｍのカバ湿潤単板を積層した。この両側に厚さ３．０ｍｍのディスタンスバーを配置して、１９０℃、０．２ＭＰａ、１分の予備乾燥プレスを行った後、１９０℃、２．５ＭＰａ、１０分のプレススケジュールで熱圧プレスを行い、厚さ３．３ｍｍの硬質繊維板を得た。
【００３９】
そして、この硬質繊維板の両面にサンダーがけを行い、面均一な厚さ３．０ｍｍの硬質繊維板とした後、その表裏両面に、酢酸ビニールエマルジョンとイソシアネートとを混合した接着剤を使用して厚さ０．２５ｍｍのカバ乾燥単板を貼り付けた。さらに、このカバ乾燥単板の表面にＵＶ塗装を施して得た硬質繊維板をサンプルとした。
【００４０】
（実施例２）
５０重量％のロックウール（鉱物質繊維）と、４０重量％の炭酸カルシウム（無機粉状体）と、３重量％のスターチと、７重量％の粉体フェノール樹脂とを水中に投入し、固形成分５％のスラリーを得、これに消泡剤を微量添加し、攪拌した。次いで、このスラリーを長網式抄造機で抄造し、さらにサクションポンプで脱水し、含水率５０％の湿潤マットを得た。この湿潤マットを９０℃、０．７ＭＰａ、１分のプレススケジュールで熱圧プレスを行い、ウォーターカッターで１尺×３尺の大きさに切断してから更に２２０℃に調整した熱風ドライヤーで乾燥させ、含水率５％、厚さ６ｍｍ、比重０．４５のセミキュアマットを得た。
【００４１】
このセミキュアマットの両面に、それぞれ、浸透剤を１％添加した樹脂率２５％のアクリルエマルジョン樹脂水溶液５００ｇ／ｍ２ずつをフローコーターで塗布して含浸させた後、両面に厚さ０．６ｍｍのカバ乾燥単板を積層した。この両側に厚さ３．０ｍｍのディスタンスバーを配置して、１９０℃、０．２ＭＰａ、１分の予備乾燥プレスを行った後、１９０℃、２．５ＭＰａ、１０分のプレススケジュールで熱圧プレスを行い、厚さ３．３ｍｍの硬質繊維板を得た。
【００４２】
そして、この硬質繊維板の両面にサンダーがけを行い、面均一な厚さ３．０ｍｍの硬質繊維板とした後、その表裏両面に、酢酸ビニールエマルジョンとイソシアネートとを混合した接着剤を使用して厚さ０．２５ｍｍのカバ乾燥単板を貼り付けた。さらに、このカバ乾燥単板の表面にＵＶ塗装を施して得た硬質繊維板をサンプルとした。
【００４３】
（比較例１）
厚さ３ｍｍのラワン合板(３ｐｌｙ)の表裏両面に、酢酸ビニールエマルジョンとイソシアネートとを混合した接着剤を使用して、厚さ０．２５ｍｍのカバ乾燥単板を貼り付けた。さらに、このカバ乾燥単板の表面にＵＶ塗装を施した硬質繊維板をサンプルとした。
【００４４】
（比較例２）
５０重量％のロックウール（鉱物質繊維）と、４０重量％の炭酸カルシウム（無機粉状体）と、３重量％のスターチと、７重量％の粉体フェノール樹脂とを水中に投入し、固形成分５％のスラリーを得、これに消泡剤を微量添加し、攪拌した。次いで、このスラリーを長網式抄造機で抄造し、さらにサクションポンプで脱水し、含水率５０％の湿潤マットを得た。この湿潤マットを９０℃、０．７ＭＰａ、１分のプレススケジュールで熱圧プレスを行い、ウォーターカッターで１尺×３尺の大きさに切断してから更に２２０℃に調整した熱風ドライヤーで乾燥させ、含水率５％、厚さ６ｍｍ、比重０．４５のセミキュアマットを得た。
【００４５】
このセミキュアマットに、浸透剤を１％添加した樹脂率２５％のアクリルエマルジョン樹脂水溶液を両面のそれぞれに５００ｇ／ｍ２ずつをフローコーターで塗布して含浸させた後、この両側に厚さ３．０ｍｍのディスタンスバーを配置して、表裏をＰＥＴシートで挟み込んで、１９０℃、０．２ＭＰａ、１分の予備乾燥プレスを行ってから、１９０℃、２．５ＭＰａ、１０分のプレススケジュールで熱圧プレスを行って、厚さ３．３ｍｍの硬質繊維板を得た。
【００４６】
そして、この硬質繊維板の両面にサンダーがけを行い、面均一な厚さ３．０ｍｍの硬質繊維板とした後、その表裏両面に、酢酸ビニールエマルジョンとイソシアネートとを混合した接着剤を使用して厚さ０．２５ｍｍのカバ乾燥単板を貼り付けた。さらに、このカバ乾燥単板の表面にＵＶ塗装を施して得た硬質繊維板をサンプルとした。
【００４７】
（製造状況）
以上のサンプルを製作する過程で、実施例１及び２は、熱圧プレスにおいても硬質繊維板が熱板に貼り付くこともなく、スムーズに作業可能であったが、比較例２は、ＰＥＴシートが硬質繊維板に張り付き、剥離できない場合があった。このことから、本発明の硬質繊維板の製造方法は、特に熱圧プレスにおける生産性が高いことが確認された。
【００４８】
（比較試験）
以上の実施例１，２及び比較例１，２について、最大曲げ応力とヤング率とを測定した結果を示す。
【００４９】
【表１】
2005288713.tif 000002
実施例１及び２は、いずれも、比較例１及び２と比べて、最大曲げ応力及びヤング率の両方において大きな値を有しており、本発明の製造方法によって得られる硬質繊維板の強度が高いことを確認できた。